(57)【要約】【課題】電子注入層などに用いるキャリア注入材料を開発することにより、駆動電圧の膜厚依存性が少なく、大気中で安定な有機ＥＬ素子を提供する。【解決手段】ポリエチレンイミン誘導体である高分子１と、下記一般式（１）で表される高分子２とを含有する高分子混合薄膜を有する有機ＥＬ素子。2019114620.tif 000014（一般式（１）中、Ｒ1及びＲ2はそれぞれ独立にアルキル基を表し、Ｘ-はＢｒ-、ＳＣＮ-、ＣＨ3ＣＯＯ-、ＣＨ2ＯＣＨ2ＣＯＯ-、ＣＨ2＝ＣＨＣＨ2ＣＯＯ-、Ｆ-、Ｃｌ-、Ｉ-、ＣＦ3ＳＯ3-、ＮＯ3-、ＮＯ2-、（ＣＦ3ＳＯ3-）2Ｎ-、ＢＦ4-、ＰＦ6-、ｎは１〜１０００の整数を表す。）【選択図】なし【特許請求の範囲】
【請求項１】
ポリエチレンイミン誘導体である高分子１と、下記一般式（１）で表される高分子２とを含有する高分子混合薄膜を有する有機ＥＬ素子。
【化１】
2019114620.tif 000012
（一般式（１）中、Ｒ1及びＲ2はそれぞれ独立にアルキル基を表し、Ｘ-は臭化物イオン（Ｂｒ-）、チオシアン酸イオン（ＳＣＮ-）、酢酸イオン（ＣＨ3ＣＯ2-）、メトキシ酢酸イオン（ＣＨ2ＯＣＨ2ＣＯ2-）、ビニル酢酸イオン（ＣＨ2＝ＣＨＣＨ2ＣＯ2-）、塩化物イオン（Ｃｌ-）、ヨウ化物イオン（Ｉ-）、トリフルオロメタン硫酸イオン（ＣＦ3ＳＯ3-）、硝酸イオン（ＮＯ3-）、亜硝酸イオン（ＮＯ2-）、ビストリフルオロメタンスルホニルイミド（（ＣＦ3ＳＯ3-）2Ｎ-）、テトラフルオロホウ酸イオン（ＢＦ4-）、又はヘキサフルオロリン酸イオン（ＰＦ6-）、ｎは１〜１０００の整数を表す。）
【請求項２】
ポリエチレンイミン誘導体である高分子１と、下記一般式（２）又は（３）で表される高分子２’とを含有する高分子混合薄膜を有する有機ＥＬ素子。
【化２】
2019114620.tif 000013
（一般式（２）又は（３）中、ｎは１〜１０００の整数を表す。）
【請求項３】
前記高分子混合薄膜中、高分子２又は高分子２’の割合が５０重量％以上であることを特徴とする請求項１又は２に記載の有機ＥＬ素子。
【請求項４】
陽極と陰極との間に、陽極側からそれぞれ少なくとも一層の発光層、電子輸送層、及び電子注入層をこの順に有する有機ＥＬ素子であって、
該電子輸送層が酸化亜鉛薄膜であり、
該電子注入層が前記高分子混合薄膜であり、
該酸化亜鉛薄膜と該高分子混合薄膜とが隣接して配置されていることを特徴とする請求項１〜３のいずれか一項に記載の有機ＥＬ素子。
【発明の詳細な説明】
【技術分野】
【０００１】
本発明は、高分子電子注入材料を含む有機ＥＬ素子に関する。
【背景技術】
【０００２】
有機ＥＬ素子の駆動電圧は電子注入層の膜厚に対し敏感である。たとえば、非特許文献１では、非常に電子注入性に優れた電子注入材料であるポリエチレンイミン（ＰＥＩ）、エトキシ化ポリエチレンイミン（ＰＥＩＥ）が報告されている。これらの材料の超薄膜層（≦１０ｎｍ）をＩＴＯ陽極に隣接して配置することで、非常に大きな双極子を形成し、大きな仕事関数シフトを起こし、電子注入性が改善される。しかし、これらは脂肪族材料であるため、電荷輸送性には乏しく、膜厚が少しでも厚くなると電圧が大幅に上昇してしまう。特許文献１では、陰極と発光層との間に設けるバッファ層の材料として、ＰＥＩやＰＥＩＥを含む１〜４級のアミンを有する材料に電子を輸送する第２材料及びこれらに化学ドーピングが可能な第３材料を混合した例が報告されている。これら混合材料により、電荷の輸送性を付与することができ、膜厚依存性を改善することができる。しかしながら、第２材料として不安定なホスフィンオキシドを使用する等、改善すべき点が残されている。特許文献２では、電子注入層又は電子輸送層の超薄膜材料として、電荷輸送性の共役系構造を主鎖に持つ分子の側鎖にＰＥＩを連結した重合体が報告されている。電荷輸送性のユニットを持っているため、膜厚増大に伴う駆動電圧の上昇を抑制できるが、合成が難しい点が難点である。以上により、数十ｎｍの厚膜であっても、良好な電子注入性と電子輸送性を兼ね備えた電子注入輸送材料の開発にはまだ大きな課題を残している。
【先行技術文献】
【特許文献】
【０００３】
【特許文献１】特開２０１４−１６７９８１号公報
【特許文献２】特開２０１５−１７０６４１号公報
【非特許文献】
【０００４】
【非特許文献１】Zhou et al., Science 336, 327 (2012).
【発明の概要】
【発明が解決しようとする課題】
【０００５】
本発明は、有機ＥＬ素子の駆動電圧に対する膜厚依存性が少なく、大気安定なキャリア注入材料を含む有機ＥＬ素子を提供することを目的とする。
【課題を解決するための手段】
【０００６】
本発明は以下の事項からなる。
本発明の有機ＥＬ素子は、ポリエチレンイミン誘導体である高分子１と、下記一般式（１）で表される高分子２と、を含有する高分子混合薄膜を有する。
【化１】
2019114620.tif 000002
【０００７】
一般式（１）中、Ｒ1及びＲ2はそれぞれ独立にアルキル基を表し、Ｘ-は臭化物イオン（Ｂｒ-）、チオシアン酸イオン（ＳＣＮ-）、酢酸イオン（ＣＨ3ＣＯ2-）、メトキシ酢酸イオン（ＣＨ2ＯＣＨ2ＣＯ2-）、ビニル酢酸イオン（ＣＨ2＝ＣＨＣＨ2ＣＯ2-）、フッ化物イオン（Ｆ-）、塩化物イオン（Ｃｌ-）、ヨウ化物イオン（Ｉ-）、トリフルオロメタン硫酸イオン（ＣＦ3ＳＯ3-）、硝酸イオン（ＮＯ3-）、亜硝酸イオン（ＮＯ2-）、ビストリフルオロメタンスルホニルイミドイオン（（ＣＦ3ＳＯ3-）2Ｎ-）、テトラフルオロホウ酸イオン（ＢＦ4-）、又はヘキサフルオロリン酸イオン（ＰＦ6-）を表し、ｎは１〜１０００の整数を表す。
【０００８】
本発明の有機ＥＬ素子は、ポリエチレンイミン誘導体である高分子１と、下記一般式（２）又は（３）で表される高分子２とを含有する高分子混合薄膜を有する。
【化２】
2019114620.tif 000003
【０００９】
一般式（２）又は（３）中、ｎは１〜１０００の整数を表す。
前記高分子混合薄膜中の高分子２の割合は５０重量％以下であることが好ましい。
前記有機ＥＬ素子は、陽極と陰極との間に、陽極側からそれぞれ少なくとも一層の発光層、電子輸送層、及び電子注入層をこの順に有し、該電子輸送層が酸化亜鉛薄膜であり、該電子注入層が前記高分子混合薄膜であり、該酸化亜鉛薄膜と該高分子混合薄膜とが隣接して配置されていることが好ましい。
【発明の効果】
【００１０】
本発明に係る高分子混合薄膜は、ポリエチレンイミン誘導体である特定の高分子と、主鎖にフルオレン骨格及び側鎖にアンモニウム塩を有する高分子とを含有する薄膜であり、大気中で安定である。
【００１１】
このような高分子混合薄膜を有機ＥＬ素子の電子注入層に用いることで、駆動電圧の膜厚依存性が少なく、大気中で安定な有機ＥＬ素子を提供することができる。
【図面の簡単な説明】
【００１２】
【図１】図１は、実施例１〜５及び比較例１、３の有機ＥＬ素子の電流密度−電圧特性及びこれを対数で表したグラフである。
【図２】図２は、参考例１の有機ＥＬ素子の駆動電圧に対するＬｉｑ：ＰＶＰｈ４Ｐｙ混合膜の膜厚依存性を表すグラフである。
【図３】図３は、本発明の有機ＥＬ素子を模式的に示す概略断面図である。
【発明を実施するための形態】
【００１３】
以下、図面を参照しながら、本発明の有機ＥＬ素子について詳細に説明する。
本発明の有機ＥＬ素子は、ポリエチレンイミン誘導体である高分子１と、主鎖にフルオレン骨格を有し、側鎖に４級アンモニウム塩構造を有し、下記一般式（１）で表される高分子２とを含有する高分子混合薄膜を有する。
前記高分子１は、ポリエチレンイミン誘導体である。前記ポリエチレンイミン誘導体としては、アルコールや水に可溶な高分子であれば制限されないが、たとえば、ポリエチレンイミン（ＰＥＩ）、エトキシ化ポリエチレンイミン（ＰＥＩＥ）等が好ましい。
【００１４】
【化３】
2019114620.tif 000004
【００１５】
上記構造式中、ｎは１以上、具体的には１〜１０００の整数を表す。
高分子１には、前記ポリエチレンイミン誘導体に代えて、アルコールや水に可溶な汎用ポリマーを使用することもできる。前記汎用ポリマーには、たとえば、ポリ酢酸ビニル、ポリビニルアルコール及びポリアリルアミンがある。
前記高分子２は、下記一般式（１）で表される。前記高分子２は主鎖にフルオレン骨格を有し、側鎖に４級アンモニウム塩構造を有する。すなわち、高分子２は、主鎖に共役骨格を持ち、側鎖にイオン部位を持つことが好ましい。
【００１６】
【化４】
2019114620.tif 000005
【００１７】
一般式（１）中、Ｒ1及びＲ2はそれぞれ独立にアルキル基を表す。アルキル基としては、炭素原子数１〜８のアルキル基が好ましく、具体的には、メチル基、エチル基、プロピル基、イソプロピル基、ブチル基、ヘキシル基、ｎ−オクチル基、１−メチルヘプチル基、１−エチルヘキシル基、１−プロピルペンチル基等が好ましい。これらのうち、ｎ−オクチル基、１−メチルヘプチル基、１−エチルヘキシル基、１−プロピルペンチル基、等がより好ましく、ｎ−オクチル基が特に好ましい。なお、これらのアルキル基は、本発明の効果を損ねない範囲内で、窒素や酸素等のヘテロ原子を１つ以上含んでもよい。
【００１８】
Ｘ-は、臭化物イオン（Ｂｒ-）、チオシアン酸イオン（ＳＣＮ-）、酢酸イオン（ＣＨ3ＣＯ2-）、メトキシ酢酸イオン（ＣＨ2ＯＣＨ2ＣＯ2-）、ビニル酢酸イオン（ＣＨ2＝ＣＨＣＨ2ＣＯ2-）、塩化物イオン（Ｃｌ-）、ヨウ化物イオン（Ｉ-）、トリフルオロメタン硫酸イオン（ＣＦ3ＳＯ3-）、硝酸イオン（ＮＯ3-）、亜硝酸イオン（ＮＯ2-）、ビストリフルオロメタンスルホニルイミド（（ＣＦ3ＳＯ3-）2Ｎ-）、テトラフルオロホウ酸イオン（ＢＦ4-）、又はヘキサフルオロリン酸イオン（ＰＦ6-）である。これらのうち、臭化物イオン（Ｂｒ-）、チオシアン酸イオン（ＳＣＮ-）、酢酸イオン（ＣＨ3ＣＯ2-）等が好ましく、臭化物イオン（Ｂｒ-）がより好ましい。
【００１９】
ｎは１以上、具体的には１〜１０００の整数を表す。
一般式（１）において、Ｒ1及びＲ2がいずれもｎ−オクチル基であり、Ｘ-がＢｒ-である場合、高分子２の構造式は以下のとおりである。前記構造式を有する化合物は、たとえば、Ｌｕｍｔｅｃ社で市販されている。
【００２０】
【化５】
2019114620.tif 000006
【００２１】
また、前記高分子２’は、下記一般式（２）又は（３）で表される。
【化６】
2019114620.tif 000007
【００２２】
一般式（２）又は（３）中、ｎは１以上の整数を表す。具体的には、ｎは１〜１０００の整数が好ましい。前記高分子２’には、たとえば、Ｌｕｍｔｅｃ社の市販品を用いてもよい。
なお、一般式（１）、（２）、（３）のｎが１０００を超えると、二種の高分子の相溶性が低下し、相分離を引き起こすことになる。
高分子２及び高分子２’はいずれか一方を使用してもよいし、併用してもよい。すなわち、前記高分子混合薄膜は、高分子１及び高分子２を含有するか、高分子１及び高分子２’を含有するか、高分子１、高分子２及び高分子２’を含有する。以下、高分子２及び高分子２’をまとめて「高分子２」とも記載する。
【００２３】
本発明に係る高分子混合薄膜中、高分子２の割合は５０重量％以上であることが好ましい。つまり、上記高分子混合薄膜中に、高分子１及び高分子２は、９９〜５０：１〜５０の重量比で含まれることが好ましい。
【００２４】
上記高分子混合薄膜は、高分子１及び高分子２をそれぞれ、メタノール等のアルコール溶媒に溶解させた後、混合し、塗布による成膜により形成することができる。前記塗布には種々の方法があるが、回転遠心力により容易に膜厚を調整できるとの観点から、スピンコートが好適である。
【００２５】
上記高分子混合薄膜の膜厚は、通常５〜４０ｎｍ、好ましくは２０〜３０ｎｍである。上記高分子混合薄膜の膜厚が前記範囲内にあると、有機ＥＬ素子の駆動電圧の膜厚依存性が効果的に抑制される。上記高分子混合薄膜の膜厚が前記範囲を超えても下回っても、高電圧となる。
【００２６】
次に、図３を参照しながら、電子注入層７に前記高分子混合薄膜を用いた有機ＥＬ素子について説明する。
本発明の有機ＥＬ素子は、陽極２と陰極８との間に、陽極２側からそれぞれ少なくとも一層の発光層５、電子輸送層６、及び電子注入層７をこの順に有する。すなわち、支持基板１上に、陽極２、発光層５、電子輸送層６、電子注入層７、及び陰極８がこの順に積層されて構成される。これらの層に加えて、必要に応じて所定の層が設けられる。図３は、支持基板１、陽極２、正孔注入層３、正孔輸送層４、発光層５、電子輸送層６、電子注入層７及び陰極８がこの順に積層される有機ＥＬ素子の例である。
【００２７】
有機ＥＬ素子は、上記した各構成要素を順次積層することによって形成される。
有機ＥＬ素子は、たとえば、塗布成膜によって各層を形成する。具体的には、表面に予め陽極２が形成された支持基板１を用意し、該陽極２上に正孔注入材料及び正孔輸送材料を含むインクをそれぞれ塗布成膜し、正孔注入層３及び正孔輸送層４をこの順に形成する。次に、発光層５となる材料を含むインクを正孔輸送層４上に塗布成膜し、発光層５を形成した後、電子輸送材料及び電子注入材料を含むインクを発光層５上にそれぞれ塗布成膜し、電子輸送層６及び電子注入層７を形成する。最後に、陰極材料を含むインクを電子注入層７上に塗布成膜して陰極８を形成し、有機ＥＬ素子を形成する。
【００２８】
塗布成膜には、たとえば、バーコート法、キャピラリーコート法、スリットコート法、インクジェット法、スプレーコート法、ノズルコート法、及び印刷法等が用いられる。各層の形成には、すべて同じ塗布法を用いてもよいし、インクの種類に応じて適宜最適な塗布法を個別に用いてもよい。
なお、陽極２は、上記した溶液塗布法の他に、真空蒸着法、スパッタリング法、イオンプレーティング法、及びメッキ法等によって形成してもよい。陰極８は、陰極材料を含むインクを塗布成膜するか、又は陰極８となる導電性薄膜をラミネート又は転写することによって形成される。
【００２９】
上記した有機ＥＬ素子の製造工程は、大気中で行うことができ、たとえば、クリーンルームにおいて行うことができる。なお、必要に応じて、不活性ガス雰囲気下において上記製造工程を行ってもよい。
また、上記有機ＥＬ素子は、枚葉方式によって各層を形成する以外に、たとえば、ロール・ツー・ロール法によって形成してもよい。
【００３０】
次に、有機ＥＬ素子の層構成及び各層の構成材料について説明する。
上記のとおり、有機ＥＬ素子は、支持基板１上に、陽極２、発光層５、電子輸送層６、電子注入層７、及び陰極８がこの順に積層されて構成される。これらの層は、本発明の効果を損なわない範囲内で無機物や、有機物と無機物とを含む層、等を含んでもよい。有機物は、低分子化合物でも高分子化合物でもよく、また低分子化合物と高分子化合物との混合物でもよいが、高分子化合物を含むことが好ましい。
【００３１】
以下に本発明の有機ＥＬ素子の層構成の例を示す。
（ｉ）支持基板１／陽極２／発光層５／電子輸送層６／電子注入層７／陰極８
（ii）支持基板１／陽極２／正孔注入層３／正孔輸送層４／発光層５／電子輸送層６／電子注入層７／陰極８
【００３２】
＜支持基板１＞
支持基板１には、ボトムエミッション型の有機ＥＬ素子の場合、光透過性を示すものが用いられ、トップエミッション型の有機ＥＬ素子の場合、光透過性又は不透光性のものが用いられる。
支持基板１には、具体的には、ガラス板、金属板、プラスチック、高分子フィルム、及びシリコン板、並びにこれらを積層したもの等が用いられる。
【００３３】
＜陽極２＞
ボトムエミッション型の有機ＥＬ素子の場合、陽極２には光透過性を示す電極が用いられ、たとえば、電気伝導度の高い金属酸化物、金属硫化物及び金属等の薄膜が挙げられ、具体的には、酸化インジウム、酸化亜鉛、酸化スズ、インジウムスズ酸化物（ＩＴＯ）、インジウム亜鉛酸化物（ＩＺＯ）、金、白金、銀、及び銅等からなる薄膜が用いられる。また、ポリアニリン若しくはその誘導体、又はポリチオフェン若しくはその誘導体等の有機の透明導電膜を陽極２として用いてもよい。
トップエミッション型の有機ＥＬ素子の場合、陽極２には、光を反射する材料を用いてもよい。このような材料としては、仕事関数３．０ｅＶ以上の金属、金属酸化物、金属硫化物が好ましい。
陽極２の膜厚は、通常２０ｎｍ〜１μｍであり、好ましくは５０ｎｍ〜５００ｎｍである。
【００３４】
＜正孔注入層３＞
正孔注入層３には、正孔注入材料として、酸化バナジウム、酸化モリブデン、酸化ルテニウム及び酸化アルミニウム等の酸化物、ヘテロポリ酸（ＰＭＡ）、フェニルアミン系、スターバースト型アミン系、フタロシアニン系、アモルファスカーボン、ポリアニリン、並びにポリ（３，４−エチレンジオキシチオフェン）（ＰＥＤＯＴ：ＰＳＳ）等のポリチオフェン誘導体等を用いてもよい。正孔注入層３は、これらの正孔注入材料をたとえば、クロロホルム、塩化メチレン、ジクロロエタン、テトラヒドロフラン、トルエン、キシレン、アセトン、メチルエチルケトン、酢酸エチル、酢酸ブチル、エチルセルソルブアセテート、及び水等に溶解させて成膜する。
正孔注入層３の膜厚は、通常１ｎｍ〜１μｍであり、好ましくは５ｎｍ〜２００ｎｍである。
【００３５】
＜正孔輸送層４＞
正孔輸送層４は、正孔注入層３及び発光層５の間のインターレイヤー（interlayer；ＩＬ）層であり、たとえば、塗布型の有機ＥＬ素子の場合、ＰＥＤＯＴ：ＰＳＳの上にこのインターレイヤー層を形成すると、寿命が向上する。正孔輸送材料には、たとえば、ポリ（９，９−ジオクチルフルオレン−アルト−Ｎ−（４−ブチルフェニル）ジフェニルアミン）（ＴＦＢ）等がある。
正孔輸送層４の膜厚は、通常１ｎｍ〜１μｍであり、好ましくは１０ｎｍ〜２０ｎｍである。
【００３６】
＜発光層５＞
発光層５は、通常、蛍光やりん光を発光する有機物、又は該有機物とドーパントとから構成される。なお、有機物は、上記のとおり、低分子化合物でも高分子化合物でもよいが、標準ポリスチレン換算の数平均分子量（Ｍn）が１０３〜１０８程度の高分子化合物を含むことが好ましい。
発光材料には、種々のものが用いられる。青色に発光する材料には、たとえば、オキサジアゾール誘導体、ポリ［（９，９−ジ−ｎ−オクチルフルオレニル−２，７−ジイル）−アルト−（ベンゾ［２，１，３］チアジアゾール−４，８−ジイル）］（Ｆ８ＢＴ）等のチアジアゾール誘導体、及びそれらの重合体、ジスチリルアリーレン誘導体、ポリビニルカルバゾール誘導体、ポリパラフェニレン誘導体、並びにポリフルオレン誘導体が挙げられる。緑色に発光する材料には、たとえば、キナクリドン誘導体、クマリン誘導体、及びそれらの重合体、ポリパラフェニレンビニレン誘導体、並びにポリフルオレン誘導体が挙げられる。赤色に発光する材料には、たとえば、クマリン誘導体、チオフェン環化合物、及びそれらの重合体、ポリパラフェニレンビニレン誘導体、ポリチオフェン誘導体、並びにポリフルオレン誘導体が挙げられる。
【００３７】
＜電子輸送層６＞
電子輸送層６は、陰極から電子を効率良く発光層に輸送するために陰極８と発光層５の間に電子輸送層６が設けられる。電子輸送材料には、たとえば、酸化亜鉛（ＺｎＯ）、４，６−ビス（３，５−ジ（ピリジン−３−イル）フェニル）−２−メチルピリミジン（Ｂ３ＰｙｍＰｍ）、４，６−ビス（３，５−ジ（ピリジン−４−イル）フェニル）−２−フェニルピリミジン（Ｂ４ＰｙＰＰｍ）、２−（４−ビフェニリル）−５−（ｐ−ｔ−ブチルフェニル）−１，３，４−オキサジアゾール（ｔＢｕ−ＰＢＤ）、１，３−ビス［５−（４−ｔ−ブチルフェニル）−２−［１，３，４］オキサジアゾリル］ベンゼン（ＯＸＤ−７）、３−（ビフェニル−４−イル）−５−（４−ｔ−ブチルフェニル）−４−フェニル−４Ｈ−１，２，４−トリアゾール（ＴＡＺ）、バソクプロイン（ＢＣＰ）、１，４−ビス（１，１０−フェナントロリン−２−イル）ベンゼン（ＤＰＢ）、１，３，５−トリス（１−フェニル−１Ｈ−ベンズイミダゾール−２−イル）ベンゼン（ＴＰＢｉ）等が挙げられる。
電子輸送層６の膜厚は、通常１ｎｍ〜１μｍであり、好ましくは１０ｎｍ〜５０ｎｍである。
【００３８】
＜電子注入層７＞
電子注入層７には、本発明に係る高分子混合薄膜が好適に用いられる。この高分子混合薄膜は、上記のとおり、高分子１及び高分子２を含有する溶液を用いて成膜する。
上記高分子混合薄膜以外に、電子注入材料として、炭酸セシウム（Ｃｓ2ＣＯ3）；８−キノリノラトナトリウム（Ｎａｑ）、８−ヒドロキシキノリノラートリチウム（Ｌｉｑ）、リチウム２−（２−ピリジル）フェノラート（Ｌｉｐｐ）、及びリチウム２−（２’，２’’−ビピリジン−６’−イル）フェノラート（Ｌｉｂｐｐ）等のリチウムフェノラート塩等を用いてもよい。これらのうち、Ｌｉｑは大気中で安定であり、大気下に曝露できないＣｓ2ＣＯ3よりも低電圧化及び高効率化できることから、塗布型電子注入材料として有用である。また、これらの材料は、通常、有機ポリマーバインダーに添加して用いられる。
本発明に係る高分子混合薄膜は、大気中で安定に存在し、かつ、電荷の注入性や輸送性に優れるため、該高分子混合薄膜を用いることで、高輝度で発光する素子が得られる。
電子注入層７の膜厚は、駆動電圧と発光効率とが適度な値となり、かつ、ピンホールが発生しない厚さとすればよく、通常０．５ｎｍ〜１μｍ、好ましくは２０ｎｍ〜３０ｎｍである。
【００３９】
＜陰極８＞
陰極８には、一般的にＡｌの金属電極が用いられる。その他、たとえば、ＰＥＤＯＴ：ＰＳＳ等の導電性樹脂からなる薄膜、並びに樹脂及び導電性フィラーからなる薄膜等が用いられる。
樹脂及び導電性フィラーからなる薄膜の場合、樹脂には導電性樹脂が使用でき、導電性フィラーには、金属微粒子や導電性ワイヤー等が使用できる。導電性フィラーには、Ａｕ、Ａｇ、Ａｌ、Ｃｕ、及びＣ等が使用できる。
【実施例】
【００４０】
以下、本発明を実施例に基づいてさらに具体的に説明するが、本発明は下記実施例により制限されるものではない。
【００４１】
〔有機ＥＬ素子の作製〕
下記の構造を有する有機ＥＬ素子を作製した。
ＩＴＯ（陽極）／ＰＭＡ（１０ｎｍ厚；正孔注入層）／ＴＦＢ（２０ｎｍ厚；正孔輸送層）／Ｆ８ＢＴ（８０ｎｍ厚；発光層）／ＺｎＯナノ粒子（１０ｎｍ厚／電子輸送層）／電子注入層／Ａｌ（陰極）
電子注入層は、実施例１〜５及び比較例１〜３に記載するように形成した。
【００４２】
［実施例１］
高分子１であるエトキシ化ポリエチレンイミン（ＰＥＩＥ）と、高分子２である下記構造式で表される化合物（以下「ＰＦＮ−Ｂｒ」という。）を重量比１：１で、３．０ｍｇ／ｍＬとなるように、２，２，３，３−テトラフルオロプロパノールに溶解させた溶液を、電子輸送層である酸化亜鉛膜上に１２ｎｍの膜厚となるようにスピンコート塗布し、電子注入層を形成した。
【００４３】
【化７】
2019114620.tif 000008
得られた有機ＥＬ素子の１０００ｃｄ／ｍ2の輝度のときの駆動電圧を表１に示す。
【００４４】
［実施例２］
実施例１において、スピンコート塗布を１６ｎｍの膜厚となるように行ったこと以外は、実施例１と同様にして、電子注入層を形成した。
【００４５】
［実施例３］
実施例１において、スピンコート塗布を２０ｎｍの膜厚となるように行ったこと以外は、実施例１と同様にして、電子注入層を形成した。
得られた有機ＥＬ素子の１０００ｃｄ／ｍ2の輝度のときの駆動電圧を表１に示す。
【００４６】
［実施例４］
実施例１において、スピンコート塗布を３０ｎｍの膜厚となるように行ったこと以外は、実施例１と同様にして、電子注入層を形成した。
得られた有機ＥＬ素子の１０００ｃｄ／ｍ2の輝度のときの駆動電圧を表１に示す。
【００４７】
［実施例５］
実施例１において、スピンコート塗布を４０ｎｍの膜厚となるように行ったこと以外は、実施例１と同様にして、電子注入層を形成した。
得られた有機ＥＬ素子の１０００ｃｄ／ｍ2の輝度のときの駆動電圧を表１に示す。
【００４８】
［比較例１］
実施例３において、高分子２であるＰＦＮ−Ｂｒを使用しなかったこと以外は、実施例３と同様にして、電子注入層を形成した。
得られた有機ＥＬ素子の１０００ｃｄ／ｍ2の輝度のときの駆動電圧を表１に示す。
【００４９】
［比較例２］
比較例１において、スピンコート塗布の膜厚を２０ｎｍから３０ｎｍに変更したこと以外は、比較例１と同様にして、電子注入層を形成した。
得られた有機ＥＬ素子の１０００ｃｄ／ｍ2の輝度のときの駆動電圧を表１に示す。
【００５０】
［比較例３］
実施例３において、高分子１であるエトキシ化ポリエチレンイミン（ＰＥＩＥ）を使用しなかったこと以外は、実施例３と同様にして、電子注入層を形成した。
【００５１】
【表１】
2019114620.tif 000009
【００５２】
実施例１〜５及び比較例１、３の有機ＥＬ素子の電流密度−電圧特性及びこれを対数で表したグラフを図１に示す。図１から、単体のＰＥＩＥ（比較例１）、単体のＰＦＮ−Ｂｒ（比較例３）よりも、膜厚１２〜３０ｎｍのＰＥＩＥ：５０ｗｔ％ＰＦＮ−Ｂｒ（実施例１〜４）の方が低電圧であることがわかる。これはＰＥＩＥとＰＦＮ−Ｂｒとの混合により、仕事関数の改善効果が出たためと考えられる。膜厚２０ｎｍのＰＥＩＥ：５０ｗｔ％ＰＦＮ−Ｂｒ（実施例３）を用いた場合が最も低電圧であったが、膜厚依存性は非常に低かった。表１にも、ＰＥＩＥ単体に比べて、ＰＥＩＥとＰＦＮ−Ｂｒとの混合物では、大幅に電圧の膜厚依存性が抑制されることが示されている。
【００５３】
〔電極の仕事関数のシフト〕
高分子１であるエトキシ化ポリエチレンイミン（ＰＥＩＥ）と、高分子２であるＰＦＮ−Ｂｒとを表２に示す重量比で、５．０ｍｇ／ｍＬとなるように、２，２，３，３−テトラフルオロプロパノールに溶解させた溶液を、ＩＴＯ上に形成したＺｎＯナノ粒子膜上に２０ｎｍの膜厚となるようにスピンコート塗布し、仕事関数を測定した。
ＰＥＩＥ：ＰＦＮ−Ｂｒ混合膜の代わりに、ＰＦＮ−Ｂｒ単体及びＰＥＩＥ単体を用いた同濃度の溶液の仕事関数も測定した。
結果を表２に示す。
【００５４】
【表２】
2019114620.tif 000010
ＰＥＩＥ及びＰＦＮ−Ｂｒをそれぞれ単体で使用した場合よりも、ＰＥＩＥに対して、ＰＦＮ−Ｂｒを適量混合した場合に、仕事関数が低下した。仕事関数低下のメカニズムは定かではないが、ＰＥＩＥやＰＦＮ−Ｂｒ単体によるＺｎＯナノ粒子上の双極子形成の数よりも、混合物による双極子形成の数の方が大きかったために、より仕事関数のシフトが大きくなったものと考えられる。
【００５５】
［参考例１］
ＬｉｑとＰＶＰｈ４Ｐｙを１０：９０、３０：７０、５０：５０、７０：３０、１００：０の重量比で混合したＬｉｑ：ＰＶＰｈ４Ｐｙ混合膜を、電子輸送層である酸化亜鉛膜上に２ｎｍ、８ｎｍ、１６ｎｍの膜厚となるように形成し、電子注入層を形成した。
得られた有機ＥＬ素子の１０００ｃｄ／ｍ2の輝度のときの駆動電圧を図２に示す。
また、参考例１の有機ＥＬ素子は、実施例１〜５の有機ＥＬ素子に比べて、大幅に駆動電圧及び膜厚依存性が高かった。
【化８】
2019114620.tif 000011
【符号の説明】
【００５６】
１      支持基板
２      陽極
３      正孔注入層
４      正孔輸送層
５      発光層
６      電子輸送層
７      電子注入層
８      陰極
【図１】
2019114620.tif 000015
【図２】
2019114620.tif 000016
【図３】
2019114620.tif 000017